(57)【要約】【課題】冷凍食品を包装したまま電子レンジで加熱できる密閉包装袋を提供する。【解決手段】上記課題は、ポリオレフィン系樹脂よりなる発泡層と、熱可塑性樹脂よりなるソリッド層が共押出しされた積層フィルムよりなり、電子レンジでそのまま加熱することが表示されている、加熱によって水蒸気を発生する冷凍食品の包装袋によって解決される。【選択図】  図７
2015020746.tif 000002
【特許請求の範囲】
【請求項１】
ポリオレフィン系樹脂よりなる発泡層とポリオレフィン系樹脂よりなるソリッド層がインフレーション成形機によって共押出しされた積層フィルムよりなり、電子レンジでそのまま加熱することによって、適性加熱後、ポンという音とともに、破裂し加熱終了を知らせる、加熱によって水蒸気を発生する冷凍食品の包装袋
【請求項２】
発泡層の発泡倍率が１.２〜３.５倍であり、発泡層の厚みが６０〜２４０μｍ、ソリッド層の厚みが２０〜９０μｍである請求項１記載の包装袋
【請求項３】
ポリオレフィン系樹脂がポリエチレン、ポリプロピレン又はエチレン−プロピレン共重合体又はこれらのいずれか２以上の樹脂の混合物である請求項１又は２記載の包装袋
【請求項４】
ソリッド層がポリエチレン、ポリプロピレン又はエチレン−プロピレン共重合体又はこれらのいずれか２以上の樹脂の混合物である請求項１、２又は３記載の包装袋
【請求項５】
発泡層の発泡剤が炭酸ガス又は窒素ガスである請求項１から４のいずれかに記載の包装袋
【請求項６】
積層フィルムの厚みが所定時間電子レンジで加熱後破れる厚みである請求項１〜５のいずれかに記載の包装袋
【請求項７】
包装機がピロータイプである請求項１から６のいずれかに記載の包装袋
【請求項８】
請求項１から７のいずれかに記載の包装袋に冷凍食品が収容されて密閉されている冷凍食品の包装体
【請求項９】
冷凍食品がうどんである請求項８記載の包装体
【発明の詳細な説明】
【技術分野】
【０００１】
本発明は、うどん、まんじゅう、しゅうまい、ぎょうざなどの冷凍食品を袋に収容したまま蒸すことができる密閉包装袋と包装体に関するものである。
【背景技術】
【０００２】
最近では、各種の調理食品が冷凍食品として包装容器に入れられて販売されている。これらの加熱は、密閉容器の場合には、容器から取出して行われている。容器に入れたまま加熱しうるものもあるが、それは密閉容器ではない。
【発明の概要】
【発明が解決しようとする課題】
【０００３】
本発明者らは、冷凍うどんを包装容器に入れたままで電子レンジ等で解凍、加熱できれば便利であると考えたが、密閉容器でなければ品質保持上問題である。一方、密閉容器にうどんを入れたまま電子レンジで加熱すれば充分食に適さない状態で大きく破裂してしまう。これらは、冷凍うどんに限らず、加熱される冷凍食品に共通の問題である。
【０００４】
本発明の目的は、冷凍食品を包装したまま電子レンジで加熱できる密閉包装袋を提供することにある。
【課題を解決するための手段】
【０００５】
本発明者らは、上記課題を解決するべく、まず、うどんについて、本発明者らが先に開発した、連通気泡が形成されたポリオレフィン系樹脂の連続発泡層と熱可塑性樹脂よりなるソリッドの共押出フィルム（特開２０１１−１６８０４３号公報）を用いて検討した。電子レンジ（550W仕様）による冷凍うどん（１人前200g）の加熱状態の観察によると、本共押出フィルムから成る密封された包装袋では、まず包装袋内のうどんに含まれる水分が加熱され、約１分後にはその一部が蒸気化されるにつれて膨らみ始め、その後に発生した水蒸気も加わって約２分後には包装袋は大きく膨らんで来る。そして、約３分後には、加熱された温度条件下において、その蒸気圧が本共押出フィルムの破断強度を超える様に本共押出フィルム強度を設計することにより、共押出フィルムの一番大きく膨らんだ天面部近傍の一部が開孔されることが分かった。この際、本共押出フィルムでは延びの少ない発泡層をもつため、その開孔部は限定的で小さく抑えられる。
【０００６】
なお、通常のソリッド層のみからなる包装袋が破裂した場合には、瞬時に破裂が大きく伝播されるために大きな開孔部となってしまう。
【０００７】
さらに、冷凍うどんはマイクロ波の吸収効率がよく、短時間で良好に加熱できることも見出した。これは、うどんを急速冷凍することにより、中心部にうどん製造の際に用いられた食塩水が濃縮されて不凍のまま残り、これがマイクロ波の吸収を良好にしていることが考えられる。また、デンプンやタンパクに結合した結合水は冷凍食品中でも不凍水として残り、これがマイクロ波の吸収を良好にしていることが考えられる。
【０００８】
この共押出しフィルムは断熱性が良好で、冷凍うどんの保冷性が良好なばかりでなく、電子レンジ加熱後のうどんが高温な状態でも袋の外側から素手で掴めることも見出した。
【０００９】
上記の作用効果は、うどんばかりでなく、塩分を含有していて不溶部を有しさらに水分を有していて蒸気を発生する他の食品においても発揮させることができる。
【００１０】
本発明は、これらの知見に基づいてなされたものであり、ポリオレフィン系樹脂よりなり、発泡層と、熱可塑性樹脂よりなるソリッド層が共押出しされた積層フィルムよりなり、電子レンジでそのまま加熱することが表示されている、加熱によって水蒸気を発生する冷凍食品の包装袋を提供するものである。
【００１１】
本発明の一態様においては、上記発泡層の発泡倍率が１.２〜３.５倍であり、発泡層の厚みが６０〜２４０μｍ、ソリッド層の厚みが２０〜９０μｍである。
【００１２】
本発明の別の態様においては、上記ポリオレフィン系樹脂がポリエチレン、ポリプロピレン又はエチレン−プロピレン共重合体又はこれらのいずれか２以上の樹脂の混合物である。
【００１３】
本発明の別の態様においては、上記ソリッド層がポリエチレン、ポリプロピレン又はエチレン−プロピレン共重合体又はこれらのいずれか２以上の樹脂の混合物である。
【００１４】
本発明の別の態様においては、上記発泡層の発泡剤が炭酸ガス又は窒素ガスである。
【００１５】
本発明の別の態様においては、上記積層フィルムの厚みが所定時間電子レンジで加熱後、温度上昇に伴う所定の温度における蒸気圧で破れる厚みである。
【００１６】
本発明の別の態様においては、上記包装袋がピロータイプである。
【００１７】
本発明の別の態様においては、上記の包装袋に冷凍食品が収容されて密閉されている。
【００１８】
本発明の別の態様においては、上記冷凍食品がうどんである。
【００１９】
本発明の包装袋に入れた冷凍食品は密閉状態のまま電子レンジで加熱すると、まず、冷凍食品に含まれている水分によって冷凍食品を茹で、次いでこの水分が蒸気に変わってこの食品を蒸すことができる。そして、加熱調理が終了に近づくと内部圧力によって包装袋が裂けてポンという破裂音を出す。これが食べ頃に近づいたことを示すサインを知らせることになる。この包装袋の裂けは部分的であるため、包装されている食品は外に飛び出すことはない。所定の加熱時間経過後は、電子レンジをオフにするとあるいはオフになると温度が下がり包装袋が速やかに収縮して内部食品に密着し保温効果を発揮する。そして、加熱の終了した包装袋は、積層フィルムの断熱性が良好であるため、内部の食品の熱が伝わりにくく、火傷せず素手で掴んで電子レンジから取出すことができる。取出した包装袋は、蒸気の自噴による裂け目があるのでそこから開いて中の食品を容易に取出すことができる。
【００２０】
また、この包装袋は、発泡層による緩衝作用で出荷、流通時に内部の冷凍食品を保護し、さらに断熱性が良好であることから保冷性もよい。
【発明の効果】
【００２１】
本発明により、冷凍食品を効率よく加熱して蒸すこともでき、美味しい加熱食品を得ることができる。
【図面の簡単な説明】
【００２２】
【図１】本発明の積層フィルムの一例の部分断面図である。
【図２】本発明の包装袋の一例の平面図である。
【図３】本発明の包装袋の別の例の平面図である。
【図４】一定の条件で加熱後袋表面温度の経時変化を測定したグラフである。
【図５】本発明の包装袋と従来の包装袋の破裂状態を示す写真である。
【図６】本発明の包装袋に使用される積層フィルムを引張って伸びた状態を示す写真である。
【図７】本発明の包装袋膨らみ時の模式図である。
【発明を実施するための形態】
【００２３】
本発明の包装袋に使用される積層フィルムは、ポリオレフィン系樹脂よりなり、発泡層と、熱可塑性樹脂よりなるソリッド層が共押出しされたものである。
【００２４】
発泡層は、延びが少なく破裂時の開孔部を小さく抑える効果がある。この層を形成するポリオレフィン系樹脂は、エチレン、プロピレン等のオレフィンの単独重合体や共重合体であり、高密度ポリエチレン、中密度ポリエチレン、低密度ポリエチレン、直鎖状低密度ポリエチレン、エチレン−酢酸ビニル共重合体、エチレン−アクリル酸共重合体等のエチレン単独重合体あるいはエチレンを主体とする共重合体、ポリプロピレン、エチレンあるいはポリプロピレンを主体とするエチレン−プロピレン共重合体などである。好ましいものはポリエチレン、ポリプロピレン、ポリエチレンとポリプロピレンの混合物である。これらのポリオレフィン系の樹脂を用いることによって発泡の形成が容易になる。
【００２５】
ポリエチレンとポリプロピレンの混合物を用いる場合の混合比は、ポリエチレン／ポリプロピレンの質量比で９０／１０〜１０／９０、好ましくは７５／２５〜５０／５０、より好ましくは７０／３０〜５５／４５とするのがよい。これらの範囲とすることで発泡が形成されやすくなる。
【００２６】
発泡層の発泡倍率は１．２〜３．５倍、好ましくは２．０〜３．０倍、より好ましくは２．３〜２．８倍が適当である。発泡倍率が１．２倍未満であると発泡が形成されにくくなり、一方、３．５倍を越えると均一な発泡の形成が困難になる。尚、発泡倍率とは、発泡前の樹脂の密度／発泡後の発泡層の密度（嵩密度）である。
【００２７】
発泡層には、単独気泡の他、複数の気泡が連通してつながった連通気泡も形成される。
【００２８】
この発泡層の厚さは、６０〜２４０μｍ、好ましくは８０〜２００μｍ、より好ましくは１００〜１８０μｍが適当である。この厚さは、内容物を電子レンジで加熱する際に所定の加熱調理が終ったときに局部破裂が起こるように定められる。
【００２９】
ソリッド層は、未発泡の樹脂層であり、発泡層を補強するとともに印刷層としても使用されることも多い。この層を形成する熱可塑性樹脂は、特に限定されず、前述のポリオレフィン系樹脂や、ポリエチレンテレフタレート等のポリエステル、ポリアミドなどのなかから選択することができる。好ましい熱可塑性樹脂はポリエチレン、ポリプロピレン、ポリエチレンとポリプロピレンの混合物であり、発泡層と同じ樹脂であってもよい。
【００３０】
ソリッド層の厚さは２０〜９０μｍ、好ましくは３０〜７０μｍ、より好ましくは３０〜６０μｍが適当である。この厚さは、内容物を電子レンジで加熱する際に袋材である積層フィルム自体を破裂させる場合には、所定の温度条件下における蒸気圧による加熱調理が終ったときに局部破裂が起こるように定められる。
【００３１】
積層フィルムの部分断面図を図１に示す。図１の積層フィルムは発泡層１とソリッド層２の２層よりなり、発泡層１には連通気泡３と独立気泡４が混在している。
【００３２】
積層フィルムの厚みは、上記２層の厚みで８０〜３３０μｍ、好ましくは１００〜１５０μｍ程度が適当である。この厚さは、内容物を電子レンジで加熱する際に袋材である積層フィルム自体を破裂させるために、所定の加熱調理が終ったときに局部破裂が起こるように定められる。この積層フィルムは断熱性が良好であり、さらに、マイクロ波の透過性も良好である。
【００３３】
この積層フィルムは、発泡剤を加えたポリオレフィン系樹脂と、熱可塑性樹脂を共押出しすることによって製造される。
【００３４】
発泡剤は公知のものでよく、各種アゾ化合物、スルホヒドラジド化合物、ニトロソ化合物、アジド化合物などの有機発泡剤、炭酸アンモニウム、重炭酸ソーダなどの無機発泡剤、さらに、気体や揮発性液体などの揮発性発泡剤などが知られている。本発明では、これらのなかで、気体発泡剤、特に炭酸ガスと窒素ガスが毒性がなく食品用包材として適している点で好ましい。これらのガスは気体状態、亜臨界状態、超臨界状態のいずれでもよいが、超臨界状態のものが特に好ましい。
【００３５】
発泡剤の配合量は、所定の発泡倍率になるように定められ、通常０．０１〜２．０質量％の範囲である。
【００３６】
発泡層を形成する樹脂組成物とソリッド層を形成する樹脂組成物には、本発明の目的を損わない範囲で他の熱可塑性樹脂や添加剤等を添加することができる。
【００３７】
積層フィルムは、通常の共押出機を用いて製造することができ、特にインフレーション成形様がＭＤ方向に延伸配向をかけ易く適している。
【００３８】
この積層フィルムを用いて形成される包装袋の形態は、密閉袋であればよく、三方シール袋、四方シール袋、角底袋、ガゼット袋等各種の形態をとりうるが、典型的な形態は、背貼部（合掌貼部）を有し、さらに上下両端がヒートシールされたピロータイプの袋である。その際、積層フィルムの発泡層面を内外どちらに持って来ても良いが、印刷適性を重視する場合はソリッド層を外側に、発泡層を内側に持ってくる場合が多く、加熱後のハンドリングを重視する場合は発泡層を外側に、ソリッド層を内側に持ってくる場合が多い。
【００３９】
本発明の包装袋の例を図２と図３に示す。図２の包装袋はピロータイプの袋５であって、中央に背貼部６があり、その基端と袋の上下両端にはヒートシール部７が設けられている。図３の包装袋は４方シール袋８であり、いずれの縁部もヒートシール部７で閉止されている。
【００４０】
本発明の包装袋では、電子レンジで内容物に内在する水分を加熱して茹でた後、次に水分を蒸気化して蒸し工程に入り適正な加熱・調理後、加熱上昇した蒸気圧で破裂することを特徴とする。この開放は加熱によって内部圧力が上昇することを利用しており、積層フィルム自体において、最大の引張り応力を生ずる包装袋上面の頂部周辺が破裂する特性を活かしたものであり、その場合の破裂開孔は、伸びの少ない発泡層により小さな開孔状態に抑えられることも特徴である。本発明の包装袋は、ほぼ適性加熱・調理の時点で破裂するので、この破裂音により調理の終了を知ることができる。
【００４１】
本発明の包装袋と従来のソリッド層の厚みの包装袋に水を入れて電子レンジで加熱し、破裂した状態の写真を図５に示す。図５の（Ａ）に示す本発明の包装袋は、発泡層が厚さ１１０μｍで発泡倍率が２．５倍のＬＬＤＰＥ層と厚さが４０μｍのＬＬＤＰＥ層よりなる厚さが１５０μｍの積層フィルムよりなり、（Ｂ）に示す従来の包装袋は厚さが１５０μｍのＬＬＤＰＥフィルムよりなる。袋は同形のピロータイプであり、内部に水１５０ｍｌを入れて５５０Ｗの電子レンジで破裂するまで加熱した。これらの写真からわかるように本発明の包装袋は小さな開孔ができたのみであったが、従来の包装袋は大きく破裂した。
【００４２】
その理由を調べるために、本発明の包装袋に用いた積層フィルムを引張って、伸びた状態を写した写真が図６である。この写真からわかるように、発泡層はあまり伸びていないがソリッド層は大きく伸びていて、最初に発泡層が破断し、次いでソリッド層が伸びて破断すると考えられ、大きく破裂する蒸気圧になる前に、適性加熱・調理の蒸気圧で小さく破裂するものと考えられる。
【００４３】
本発明の包装袋で包装される内容物は、蒸すことによって食感が向上する冷凍食品であり、うどん、そば、中華麺、まんじゅう、焼売、餃子、さつま揚、各種惣菜等である。包装袋には内容物の蒸しと調理がうまく行えるよう必要により少量の水を添加しておくこともできる。水の添加要否とその量は内容物に応じて予め試験をして定める。
【００４４】
本発明の冷凍食品を収容した包装体は、そのまま電子レンジに入れて所定時間加熱することにより、調理することができる。この所定時間とは、冷凍食品が喰べ頃の状態で得られる範囲の時間、つまり、加熱不充分でなく加熱過度でもない時間であり、これは冷凍食品の種類や量、などによって異なるので包装する冷凍食品ごとに試験して求める。この加熱時間は一般に３分から３分半程度になるようにするのがよい。
【００４５】
加熱終了後は、包装袋はそのまま素手で掴んで電子レンジから出すことができる。これを調べるために、発泡層が厚さ１１０μｍで発泡倍率が２．５倍のＬＬＤＰＥ層と厚さが４０μｍのＬＬＤＰＥ層よりなる厚さが１５０μｍの積層フィルム、厚さが２０μｍの延伸ポリプロピレン層と厚さが８５μｍのＬＬＤＰＥ層よりなる厚さが１０５μｍの積層フィルム、厚さが１５０μｍの単層ＬＬＤＰＥフィルムの３つのフィルムをいずれも同形のピロータイプの袋とし、内部に１５０ｍｌの水を入れ５５０Ｗの電子レンジで１２０秒加熱し、フィルムの表面温度を赤外線温度計で測定した。
【００４６】
得られた結果を図４に示す。同図に示すように、ソリッド層のみの場合は、単層フィルム、積層フィルムのいずれの場合も表面温度が高いが、本発明の積層シートは表面温度が低く、包装袋を掴んでも火傷しにくいことがわかる。
【００４７】
更に、この現象を検討するために、同一条件で破裂まで加熱し、破裂部周囲の引裂強度と加熱前の引裂強度（単位：Ｎ）をエルメンドルフ引裂試験機を用いてＪＩＳＫ６７６７に従って測定した結果を表１に示す。
【００４８】
【表１】
2015020746.tif 000003
積層フィルムは、加熱前も加熱後もＴＤ方向に比べてＭＤ方向がいずれも小さい数値である。これは、積層フィルムにＭＤ方向に延伸配向がかかっているためであり、ＭＤ方向に引裂き易いので、開孔部を起点として容易に引裂くことができる。
【００４９】
また、横方向の力に弱いので電子レンジで加熱・調理した時の水蒸気圧で袋が膨らみ、袋のフィルムが内圧で引張られた時に、その引張応力は、かまぼこ形ドームの天頂部が最大となるので、いつも天頂部分から破裂する。図７にその模式図を示す。
【００５０】
ドームであれば内圧は全方向に均等にかかり、フィルムは均等に引張られるが、模式図では、冷凍食品の重量で袋の下方が押さえられ、上方がかまぼこ形に膨らむ。その時のフィルムにかかる応力は、かまぼこの下方は小さいが、上方に行くにつれて大きくなり、天頂部では左側の押さえの応力と右側の押さえの応力が合わさって最大となる。
【実施例】
【００５１】
次の樹脂を使用した。
ポリプロピレン          ：サンアロマー株式会社製品「Ｑ１００Ｆ」
ＭＦＲ０．６ｇ／１０分、密度０．８８ｇ／ｃｍ３、
融点１４２℃
低密度ポリエチレン      ：日本ポリエチレン株式会社製品「ＬＦ１２８」
ＭＦＲ０．２５ｇ／１０分、
密度０．９２２ｇ／ｃｍ３、融点１１１℃
直鎖状低密度ポリエチレン：日本ポリエチレン株式会社製品「ＵＦ４２１」
ＭＦＲ０．９ｇ／１０分、
密度０．９２５ｇ／ｃｍ３、融点１２４℃
高密度ポリエチレン      ：日本ポリエチレン株式会社製品「ＨＹ４３０」
ＭＦＲ０．８ｇ／１０分
密度０．９５６ｇ／ｃｍ３、融点１３５℃
【００５２】
実施例１
低密度ポリエチレン６０質量部と直鎖状低密度ポリエチレン４０質量部と、炭酸水素ナトリウム１質量部からなる発泡性樹脂混合物と高密度ポリエチレン７０質量部と直鎖状低密度ポリエチレン３０質量部のソリッド層となる樹脂混合物を、共通のサーキュラーダイ（リップ径Φ３００ｍｍ、リップクリアランス０．８ｍｍ）を備えた各々のインフレーションフィルム成形機（発泡性樹脂混合物の押出機：Φ７５ｍｍ、Ｌ／Ｄ３２、ソリッド層の樹脂混合物の押出機：Φ５０ｍｍ、Ｌ／Ｄ２８）を用いて、ダイ温度２００℃で共押出しし、ブロー比２．３、引取速度７．０ｍ／分でインフレーション共押出フィルムを成形した。得られた積層フィルムは発泡層の厚さが１１０μｍ、ソリッド層の厚さが３０μｍであった。
【００５３】
この積層フィルムの発泡層は、発泡倍率が２．６倍であった。この積層フィルムを用い、発泡層を内側にしてヒートシール巾５ｍｍで３辺と背貼部をヒートシールし、一方が開口した１９ｃｍ長辺×１５ｃｍ短辺のピロータイプの袋を作成した。
【００５４】
この包装袋に市販の冷凍うどんの麺塊（２００ｇ）を入れヒートシールを行なって密封包装した。
【００５５】
この包装体を家庭用冷蔵庫の冷凍室に入れ一夜放置した。次いで、冷凍室から取り出し、密封包装体そのままで５５０Ｗの電子レンジで加熱した。結果、３分３０秒後にポンという破裂音が聞こえ蒸気で膨張した袋の天頂部が破れていた。包装体をそのまま素手で掴んで電子レンジから取り出し、中身のうどんを食べたところ、のどごしが良く、腰があって、パサつきもなく良好な食感であった。このうどんはうどん同士のくっつきもなく箸で良くほぐれた。
【００５６】
比較例として、冷凍室から取り出した密封包装体の包装袋を除去して冷凍うどんの麺塊を皿の上に乗せ、実施例と同じ３分３０秒間、電子レンジで加熱後、食したところ腰があったが表面がパサついていた。また、うどん同士がくっついており、箸でほぐすのに難があった。これは、電子レンジ加熱は熱伝導加熱に比べて短時間加熱であるにもかかわらず水分の蒸発が多いと言われていることが原因と考えられる。
【００５７】
表２に食べ頃に調理した電子レンジとガスレンジで調理した時の調理前の重量に対する調理後の重量を示す。
【００５８】
【表２】
2015020746.tif 000004
表２に示すように、タンパク源は電子レンジ加熱とガスレンジ加熱との差はあまりないが、糖質源では水分の蒸発損失量が多く、一方野菜類ではかえってガスレンジの方が水分蒸発が多い。電子レンジ加熱での水分蒸発量を防ぐには耐熱性プラスチックや硫酸紙やぬれたふきん等で包むと良いと言われている。実施例では、うどんも糖質源であり、包装袋がこの役目を担っており発生した蒸気によって蒸し効果が現れているものである。結果を表３に示す。
【００５９】
【表３】
2015020746.tif 000005
【００６０】
実施例２
ポリプロピレン４０質量部、低密度ポリエチレン６０質量部、炭酸水素ナトリウム１質量部からなる発泡性樹脂混合物とソリッド層となる直鎖状低密度ポリエチレンとを、共通のサーキュラーダイ（リップ径Φ３００ｍｍ、リップクリアランス０．８ｍｍ）を備えた各々のインフレーションフィルム成形機（発泡性樹脂混合物の押出機：Φ７５ｍｍ、Ｌ／Ｄ３２、直鎖状低密度ポリエチレンの押出機：Φ５０ｍｍ、Ｌ／Ｄ２８）を用いて、ダイ温度２００℃で共押出しし、ブロー比２．３、引取速度７．０ｍ／分でインフレーション共押出フィルムを成形した。得られた積層フィルムは発泡層の厚さが１４０μｍ、ソリッド層の厚さが５０μｍであった。
【００６１】
この積層フィルムの発泡層は、発泡倍率が２．４倍であった。この積層フィルムを用い実施例１と同様のピロータイプの袋を作成し、実施例１と同様市販の冷凍うどんの麺塊（２００ｇ）を入れて密封包装し、家庭用冷蔵庫の冷凍室に入れ一夜放置した。
【００６２】
比較例として、発泡層／ソリッド層の厚み比率を変えた積層フィルムを作成した。
【００６３】
１）発泡層（０μｍ）／ソリッド層（２０μｍ）
２）発泡層（１５０μｍ）／ソリッド層（１５μｍ）
３）発泡層（４０μｍ）／ソリッド層（５０μｍ）
これらのフィルムを用いて前記同様ピロータイプの袋を作成し、前記同様に麺塊を入れ冷凍室に一夜放置した。
【００６４】
次いで、実施例の包装体と比較例の包装体をそのままで５５０Ｗの電子レンジで加熱し、破裂するまでの時間を測定した。その結果を表４に示す。
【００６５】
【表４】
2015020746.tif 000006
表４から、破裂までの時間は、発泡層の厚みとあまり関係なく、ソリッド層の厚みに左右され、発泡層は破れの開孔部を小さくすることが解る。なお、実施例におけるピロータイプの袋の耐圧強度は２８℃で０．１０Ｍｐａ、９３℃で０．０３Ｍｐａであった。
【産業上の利用可能性】
【００６６】
本発明の包装袋は冷凍食品をそのまま電子レンジで加熱して蒸気加熱することにより、おいしく温度ムラがなく調理できるので、加熱で水蒸気を発生し、蒸気処理することが好ましい冷凍食品の包装袋として広く利用できる。
【符号の説明】
【００６７】
１  発泡層
２  ソリッド層
３  連続気泡
４  独立気泡
５  ピロータイプの袋
６  背貼部
７  ヒートシール部
８  ４方シール袋
【図１】
2015020746.tif 000007
【図２】
2015020746.tif 000008
【図３】
2015020746.tif 000009
【図４】
2015020746.tif 000010
【図５】
2015020746.tif 000011
【図６】
2015020746.tif 000012
【図７】
2015020746.tif 000013